Нанопористые углеродные волокнистые адсорбенты и хемосорбенты для применения в сорбционной и экологической технике

УДК 546.07

В.Ф. Олонцев, А.А. Минькова, К.Н. Генералова

Пермский национальный исследовательский политехнический университет, Пермь, Россия

НАНОПОРИСТЫЕ УГЛЕРОДНЫЕ ВОЛОКНИСТЫЕ АДСОРБЕНТЫ И ХЕМОСОРБЕНТЫ ДЛЯ ПРИМЕНЕНИЯ В СОРБЦИОННОЙ И ЭКОЛОГИЧЕСКОЙ ТЕХНИКЕ

Рассмотрены технологические процессы получения новых эластичных нанопористых углеродных адсорбентов и хемосор-бентов. На основе эластичных сорбентов можно конструировать различные варианты комбинированных поглощающих слоев. Рассмотрены характеристики пористой структуры и адсорбционных свойств материалов. Приведен конкретный пример разработки нового фильтрующего респиратора «РОС» для защиты органов дыхания человека в условиях чрезвычайных ситуаций. Широкий диапазон использования эластичных адсорбентов обусловлен их высокими кинетическими характеристиками и максимальной степенью реализации статической активности в динамических условиях. В процессе химико-технологического производства эластичных сорбентов имеется возможность регулирования их пористой структуры в заданных пределах. Для получения объемного хемо-сорбционного материала, имеющего достаточную длину работающего слоя, в изделиях фильтрующего типа использовали современный нетканый активированный материал из гидратцеллю-лозных волокон марки «Карбопон ß-актив». Получение нового хемосорбционного материала для поглощения паров аммиака производили путем пропитки материала «Карбопон ß-актив» хлористыми солями Ni, Zn, Co. Данный образец респиратора «РОС» удовлетворяет всем требованиям технического задания и является эффективным и надежным средством защиты органов дыхания человека. На основании проведенных исследований и разработок показана перспективность использования активированного нетканого полотна «Карбопон ß-актив» как основы для создания новых хемосорбентов и катализаторов со специфическими свойствами.

Ключевые слова: адсорбент, волокнистый материал, активация, адсорбция, респиратор.

V.F. Olontsev, A.A. Minkova, K.N. Generalova

Perm National Research Polytechnic University, Perm, Russian Federation

NANOPOROUS CARBON FIBER SORBENTS AND CHEMISORBENTS FOR SORPTION AND ECOLOGICAL TECHNOLOGY USE

The technological processes for the production of new elastic nanoporous carbon adsorbents and chemisorbents are studied. The various options combined absorber layers can be design on the basis of elastic sorbents. The characteristics of the porous structure and the ad-sorptive properties of materials are identify. The wide range of elastic sorbents usage determines due to their high performance and maximum degree of the static activity in dynamic conditions. There is an ability to control the porous structure within the prescribed limits during the process of chemical-technological production of elastic sorbents. The new type of product is used in the filter devises. This is nonwoven activated material of rayon fibers, mark "Karbopon в-asset". Also it is used for creating of volumetric chemisorption material which has a sufficient length of the working layer. There is a new devices produced by impregnating material "Karbopon в-active " in chloride salts of Ni, Zn, Co, to get a new chemisorption material for absorb the ammonia vapor. The concrete example of the development of new filtering respirators "ROS" for respiratory protection in emergency situations is given. Based on the research and development of proven promising activated fleece "Karbopon в-asset" as the basis for creating new chemisorbents and catalysts with specific properties.

Keywords: adsorbent, fibre material, activation, adsorption, respirator.

Активированные эластичные нанопористые углеродные волокнистые материалы различной физико-химической природы находят в настоящее время широкое применение в различных отраслях науки и техники. Благодаря волокнистой структуре эластичные адсорбенты изготавливаются в виде лент, полотен ткани, нитей, волокон, нетканых материалов, что обеспечивает неограниченные возможности аппаратурного оформления химических и экологических процессов [1]. Широкие перспективы применения углеродных нанопористых волокнистых материалов открываются в случае придания им специфических хемосорбционных и каталитических свойств. На основе эластичных

сорбентов можно конструировать различные варианты комбинированных поглощающих слоев, наилучшим образом отвечающих требованиям технического задания на конкретное изделие сорбционной или экологической техники.

Широкий диапазон использования эластичных адсорбентов обусловлен также их высокими кинетическими характеристиками и максимальной степенью реализации статической активности в динамических условиях в слоях малой длины, слоях, в несколько раз меньших, чем длина слоя зернистого адсорбента. В процессе химико-технологического производства эластичных сорбентов имеется возможность регулирования их пористой структуры в заданных пределах [2].

Активация углеродного волокна, являющаяся обязательной стадией при получении пористых углеродных волокнистых адсорбентов, изучена не совсем системно, так как ранее основное внимание было уделено получению высокопрочных высокомодульных волокон для различных композиционных материалов [3].

В качестве активирующих газов используют кислород воздуха, двуокись углерода, пары воды или их смеси, которые реагируют с углеродным материалом в соответствии со следующими уравнениями:

С + О2 = СО2; АН°298 = -3 84 кДж;

С + 1/2О2 = СО; ЛН°298 = -110 кДж;

С + Н2О = СО + Н2; ЛН°298 = 130 кДж;

С + СО2 = 2СО; ЛН°298 = 163 кДж.

При активации кислородом воздуха выделяется значительное количество тепла, что может привести к локальным перегревам и вследствие этого к неравномерности свойств получаемого материала. Окисление парами воды и двуокисью углерода сопровождается поглощением тепловой энергии и с достаточной скоростью протекает лишь при температурах выше 1020 К. Вместе с тем использование температур активации выше 1020 К нежелательно вследствие упорядочения структуры при этих температурах (графитизации) и связанного с ним снижения сорбционной способности углеродных волокнистых материалов [4].

В табл. 1 приведена характеристика пористой структуры эластичных углеродных адсорбентов. Исследованные материалы имеют следующие области применения:

Таблица 1

Характеристика эластичных сорбентов

Марка адсорбента Содержание углерода, % Толщина слоя, мм Ширина полотна, мм Поверхностная плотность, г/м2 Параметры пористой структуры

см3/г V , МИ > см3/г V , ма > см3/г В-Ж6 Е, кДж/моль г-10"1, нм

ТСА 99,0±0,2 0,45±0,05 450±50 200±30 0,75-0,85 0,320-0,350 0,130-0,150 0,300-0,350 0,620-0,650 25,8-24,0 5,6-5,8

АМТ 99,0±0,2 1,2±0,2 450±50 700±50 0,84-1,19 0,450-0,53 0,240-0,300 0,250-0,360 0,800-0,890 23,4-20,2 4,6-5,6

КНТ 99,5±0,2 1,5-4,0 400-600 200-500 0,49-0,58 0,08-0,10 0,100-0,120 0,310-0,345 0,370-0,375 31,2-30,5 3,3-3,4

АНМ 99,5±0,2 1,0-3,5 400-600 150-350 0,60-0,68 0,250-0,310 0,080-0,150 0,345-0,360 0,430-0,450 29,4-28,3 3,5-4,0

АУЛ 99,0±0,2 0,45±0,05 50-150 200±30 0,85-0,98 0,45-0,55 0,200-0,230 0,200-0,251 0,810-0,890 21,5-19,19 6,3-6,8

Примечание: I 'ш - объем микропор; I- объем мезопор; I ш - объем макропор; I у - суммарный объем пор; В - структурная

константа уравнения Дубинина - Радушкевича, позволяющая оценить размер микропор; Е - характеристическая энергия адсорбции; г - эффективный радиус микропор.

ТСА - ткань сорбционно-активная;

АМТ - активированная многослойная ткань;

АНМ - активированный нетканый материал. Эти три вида ткани предназначены для очистки промышленных выбросов, сточных вод, доочистки питьевой воды, для получения хемосорбционных материалов для средств индивидуальной защиты органов дыхания (СИЗОД) и другой техники;

КНМ - катодный нетканый материал. Применяется в качестве объемных электродов для электролитического извлечения благородных, редких и цветных металлов из низкоконцентрированных растворов (0,2-2,0 г/л);

АУЛ - активная угольная лента. Применяется для изготовления рабочих электродов жидкостных конденсаторов.

Хемосорбционные материалы (ХМ) готовили путем пропитки и последующей сушки исходных эластичных углеродных адсорбентов (ТСА, АМТ, АНМ) различными неорганическими солями.

Укрупненный образец ХМ для поглощения сернистого ангидрида изготовлен путем пропитки раствором иодида калия активной углеродной ткани типа ТСА со следующими характеристиками: объем микропор (Кми) - 0,34-0,44 см3/г, обгар - 64,2 %, динамическая активность по бензолу - 33-40 мин, воздухопроницаемость - 168-460 л/м2с, сопротивление потоку воздуха - 0,6-2,4 мм вод. ст. Содержание иодида калия в ХМ - 18-20 мас. %.

Укрупненный образец испытан при следующих условиях: V = 0,15 л/мин-см2, С0,302 = 0,1 мг/л (10 ПДК) и С0,302 = 0,05 мг/л

(5 ПДК) в одном и двух слоях.

Полученные данные приведены в табл. 2.

Таблица 2

Результаты испытаний укрупненного образца ХМ по сернистому ангидриду

Количество слоев C0,S0г, мг/л Время защитного действия, мин Я, мм вод. ст.

1 0,1 67±5 2,0±0,2

2 0,1 145±5 4,0±0,2

1 0,05 109±5 2,4±0,2

Результаты испытаний по сернистому ангидриду ХМ показали, что материал не может обеспечить защитные свойства в одном слое из-за малой его толщины и неоднородности свойств активной угольной ткани.

Укрупненный образец ХМ для поглощения аммиака изготовлен на основе активной углеродной ткани типа АМТ со следующими характеристиками: Уми - 0,31-0,35 см3/г, обгар - 49 %, динамическая активность по бензолу - 48-60 мин, воздухопроницаемость -116-145 л/м2с, сопротивление потоку воздуха - 0,8-1,6 мм вод. ст., путем пропитки раствором хлорида цинка. Содержание активной добавки в ХМ составило 18-20 мас. %. Время защитного действия по аммиаку при У = 0,15 л/мин см2, ф = 50 %, С0 МНз = 0,1 мг/л (5 ПДК) в

двух слоях - 120 мин.

Образцы ХМ имеют стабильное время защитного действия при использовании их в двух слоях.

Для получения объемного хемосорбционного материала, имеющего достаточную длину работающего слоя, в изделиях фильтрующего типа использовали современный нетканый активированный материал из гидратцеллюлозных волокон марки «Карбопон Р-актив». Данный материал выпускается в настоящее время РУП «Светлогорское производственное объединение "ХИМВОЛОКНО"» (Республика Беларусь) по ТУ РБ 400031289.104 2000. Техническая характеристика материала приведена в табл. 3.

Таблица 3

Характеристика АНМ «Карбопон Р-актив»

№ п/п Наименование показателя Величина для «Карбопон Р-актив»

1 Поверхностная плотность, г/м2 200

2 Допускаемое отклонение поверхностной плотности, г/м2 ±40

3 Ширина, см 46±4

4 Толщина, мм 3,2-3,5

5 Предельный объем сорбционного пространства по парам бензола, см3/г, не менее 0,35

6 Адсорбционная активность по метиленовому голубому, мг/г, не менее 200

7 Адсорбционная активность по йоду, %, не менее 105

Зависимость адсорбции паров бензола на исследуемом образце углеродного нетканого материала от давления при температуре 293 К приведена на рисунке.

Ниже приведена характеристика пористой структуры образца материала «Карбопон Р-актив». Поверхность мезопор £ме вычислена согласно методике, изложенной в работе [4].

а, ммоль/г 5 г

4

3 2

(I 1 -

О 2 4 6 8 10

Р, кПа

Рис. Зависимость адсорбции паров бензола на образце углеродного нетканого материала от давления при температуре 293 К: о - адсорбция; • - десорбция

Получение нового хемосорбционного материала для поглощения паров аммиака производили путем пропитки материала «Карбопон ß-актив» хлористыми солями Ni, Zn, Co с последующей сушкой до остаточной влажности 8-10 мас. %.

Основным технологическим требованием к получаемому материалу было то, чтобы после сушки материал оставался эластичным для конструирования фильтрующего респиратора. По защитным характеристикам материал в одном слое должен удовлетворять следующим условиям: C0 NH3 = 0,2 мг/л (10 ПДК), ууд = 0,14 л/минсм2, время защитного действия не менее 30 мин. Рабочая поверхность фильтра равна 180 см2 [5].

Характеристика пористой структуры нетканого материала:

Условия подготовки адсорбента Характеристики пористой структуры

Температура обезгаживания, К 673 Объем микропор Ж0, см3/г 0,36

Время обезгаживания, ч 3 Характеристическая энергия Е0, кДж/моль 24,1

Давление обезгаживания, Па 2 Полуширина микропор х0, нм 0,50

Потеря веса, % 8,2 Объем мезопор Уме, см3/г 0,07

Поверхность мезопор £ме, м2/г 70 Предельный адсорбционный объем V, 0,43

С учетом этих требований был оптимизирован пропиточный раствор, который имел следующие параметры:

- содержание солей 2пСЬ = 7,5...9,0 %; №СЬ = 10,0...12,0 %;

- плотность раствора ё = 1126±0004 кг/м3.

После сушки материала до остаточной влажности 10±2 мас. % его упаковывали в герметичные полиэтиленовые мешки и передавали для последующих технологических операций. Время защитного действия образцов такого материала находилось в пределах 48-62 мин при вышеуказанных условиях испытаний.

Разработанный материал с товарным названием «МЕГАСОРБ-ХМ» (ТУ 1916-193-05795731-2005) освоен в серийном производстве и может быть применен в различных конструкциях сорбционной и экологической техники.

Другим направлением работы была разработка и исследование хе-мосорбционного материала для поглощения паров аммиака на основе гидроксохлорида алюминия. В настоящее время раствор хлорида алюминия, гидролизованный по ТУ 2152-06-53505711-02, с общей формулой Л12(ОИ)и С16-п, где п = 0,5.1,5, используется на ООО «Сорбент» в качестве сырья при производстве алюмосодержащего коагулянта.

Поскольку исходный раствор был очень концентрированным, для пропитки готовились разбавленные растворы. В пропитанный раствор перед погружением материала добавляли пластификатор (модификатор) этиленгликоль (ГОСТ 10164-75). Характеристики рабочих разбавленных растворов приведены в табл. 4.

Таблица 4

Характеристики разбавленных пропиточных растворов Л1С13

Соотношение при разбавлении Плотность раствора р, кг/м3 Содержание С12, мас. % Содержание Л12О3, мас. % Отношение С1:Л1 Время защитного действия по КИ3, мин

О, = 0,45 С0 = 0,2

Исходный раствор 1230 19,70 8,46 3,34 - -

1:1,0 1124 12,02 5,21 3,31 62±2 138±2

1:1,5 1096 9,01 3,98 3,25 44±2 98±2

1:1,20 1076 7,14 3,03 3,37 35±2 76±2

21:1,15 1070 6,82 2,83 3,46 29±2 65±2

1:1,300 1061 6,10 2,50 3,50 25±2 56±2

Примечание. Условия испытания стандартные: t = 20 °С, ф = 50 %, V = 30 л.

После пропитки материал высушивают при температуре 110-120 °С в течение 40-60 мин до остаточной влажности материала 9-12 мас. %. Материал охлаждают и помещают в плотно закрытый контейнер. Из полученного материала производят выкройку заготовок фильтрующего респиратора.

Этиленгликоль является пластифицирующей и гидроскопиче-ской добавкой, которая удерживает определенное количество влаги, делая материал эластичным после сушки. Указанные пределы количества этиленгликоля 60-90 мл на 1000 мл раствора являются отличительными, так как ниже 60 мл материал становится после сушки хрупким, а более 90 мл слишком увлажненным [6].

При этом даже при использовании рабочего раствора с разбавлением 1:3 (концентрация 6,8 %) время защитного действия имеет запас до двух раз по сравнению с требованиями.

Таким образом, можно сделать вывод, что технология получения нового хемосорбционного материала с использованием в качестве сорб-ционной добавки раствора гидроксохлорида алюминия эффективна и прогрессивна по всем показателям [7].

Конкретным примером использования данных материалов была разработка облегченного респиратора для действий в условиях заражения местности и объектов (п. 9.6 ЕТП НИОКР МЧС России).

Целью работы являлось создание облегченного респиратора для защиты органов дыхания населения, проживающего в зонах возможного загрязнения местности, от радиоактивной пыли и газовой фазы радионуклидов, выбрасываемых из реактора в условиях техногенных аварий, от радиоактивной пыли в условиях применения противником ядерного оружия, а также от паров аварийно химически опасных веществ (АХОВ), выбрасываемых в окружающую среду в результате техногенных аварий на химически опасных объектах.

Новый респиратор должен быть прост в использовании различными категориями населения (школьниками, взрослым трудоспособным населением, пенсионерами) и не должен требовать персонального обучения населения. При этом конструкция респиратора должна представлять собой фильтрующую полумаску из набора фильтрующе-сорбирующих материалов с клапаном выдоха и оголовьем.

По техническим характеристикам респиратор должен обеспечивать следующие защитные и гигиенические показатели:

1. Время защитного действия респиратора от АХОВ должно быть не менее 30 мин при концентрациях, десятикратно превышающих ПДК рабочей зоны, г/м3:

- аммиака, метила хлористого - 0,2;

- ацетонитрила, сернистого ангидрида, сероводорода - 0,1;

- водорода хлористого - 0,05;

- диэтиламина, оксиэтилена, сероуглерода, хлора - 0,01;

- водорода фтористого, нитрила акриловой кислоты, формальдегида, фосгена - 0,005;

- синильной кислоты - 0,003.

2. Коэффициент проницаемости стандартного масляного тумана через респиратор, %, не более - 0,8.

3. Коэффициент подсоса стандартного масляного тумана через респиратор, %, не более - 0,5.

4. Коэффициент проницаемости по пыли (микропорошок М-5Н, П, Д, ГОСТ 3647-80), %, не более - 0,5.

5. Среднее содержание СО2 во вдыхаемом воздухе, %, не более - 1,5.

6. Начальное сопротивление дыханию в респираторе при расходе воздуха 30 дм /мин, Па (мм вод. ст.), не более:

- на вдохе - 120 (12,2);

- на выдохе - 60 (6,1).

7. Снижение начальной концентрации радиоактивного йода и его органических соединений, раз, не менее - 100.

8. Масса респиратора, кг, не более - 0,2.

В результате проведенной НИОКР, включающей в себя разработку новых фильтрующе-сорбирующих материалов, конструкции респиратора с обеспечением надежного прилегания респиратора к лицу всех трех ростов, изготовление опытно-промышленных образцов респиратора и проведение приемочных государственных испытаний, был создан новый респиратор с товарным названием «РОС».

Данный образец респиратора удовлетворяет всем вышеизложенным требованиям и является эффективным и надежным средством защиты органов дыхания человека. По времени защитного действия по всей гамме вредных веществ характеристики респиратора превышают нормативы в 1,5-2,0 раза и более, т.е. респиратор может защищать органы дыхания от 45-60 мин до нескольких часов.

В качестве противоаэрозольного фильтра использован высокоэффективный фильтрующий материал академика И.В. Петрянова

ФПП-15-1,5. Респиратор «РОС» освоен в серийном производстве в ОАО «Сорбент» (г. Пермь).

На основании проведенных исследований и разработок показана перспективность использования активированного нетканого полотна «Карбопон Р-актив» как основы для создания новых хемосорбентов и катализаторов со специфическими свойствами.

Список литературы

1. Активные угли. Эластичные сорбенты. Катализаторы, осушители и химические поглотители на их основе / под ред. В.М. Мухина. - М.: Руда и металлы, 2003. - 280 с.

2. Олонцев В.Ф., Олонцев В.В. Активные угли. - Пермь, 2005. - 88 с.

3. Ермоленко И.Н., Люблинер И.П., Гулько Н.В. Элементосодержащие угольные волокнистые материалы. - Минск: Наука и техника, 1982. - С. 272.

4. Адсорбция органических веществ из воды / А.М. Когановский, Т.М. Левченко, В.А. Кириченко, И.Г. Рода. - Л.: Химия, 1990. - 256 с.

5. Экспериментальные методы в адсорбции и газовой хромотографии / под ред. А.В. Киселева, В.П. Древинга. - М.: Изд-во Моск. гос. ун-та, 1973. -С.222.

6. Jonson J. International Conference on Carbon Fibres, their Composites and Application. - London, 1971. - P. 39.

7. Горчакова В.М., Измайлов Б.А. Хемосорбционные многослойные нетканые текстильные материалы на основе химически модифицированных сорбентов // Химическая и биологическая безопасность. - 2004. - № 11. -С.39-41.

References

1. Aktivnye ugli. Elastichnye sorbenty. Katalizatory, osushiteli i himiches-kie poglotiteli na ikh osnove [Active charcoals. Elastic sorbents. Catalyst, dryers and chemical absorbents at their basis]. Ed. V.M. Mukhin. Moscow: Ruda i me-tally, 2003, 280 p.

2. Olontsev V.F., Olontsev V.V. Aktivnye ugli [Activa coals]. Perm, 2005,

88 p.

3. Ermolenko I.N., Lyubliner I.P., Gulko N.V. Elementosoderzhaschie ugolnye voloknistye materialy [Item containing carbon fiber materials]. Minsk: Nauka i tekhnika, 1982, pp. 272.

4. Koganovskiy A.M., Levchenko T.M., Kirichenko V.A., Roda I.G. Ad-sorbtsiya organicheskikh veschestv iz vody [Adsorption of liquid mater from the water]. Leningrad: Khimiya, 1990, 256 p.

5. Eksperimentalnye metody v adsorbtsii i gazovoy hromotografii [Experimental methods in adsorption and gas chromatography]. Eds. A.V. Kiselev, V.P. Dreving. Moscow: Moscovskiy gosudarstveny universitet, 1973, pp. 222.

6. Jonson J. International Conference on Carbon Fibres, their Composites and Application. London, 1971, pp. 39.

7. Gorchakova V.M., Izmaylov B.A. Hemosorbtsionnye mnogosloynye net-kanye tekstilnye materialy na osnove khimicheski modifitsirovannykh sorbentov [Chemisorptive multilayer unwoven cotton materials which are based on chemically modified sorbents]. Khimicheskaya i biologicheskaya bezopanost', 2004, no. 11, pp. 39-41.

Получено 15.06.2013

Об авторах

Олонцев Валентин Федoрович (Пермь, Россия) - доктор технических наук, профессор кафедры порошкового материаловедения Пермского национального исследовательского политехнического университета (614990, г. Пермь, Комсомольский пр., 29; e-mail: olontsevvf@gmail.com).

Минькова Анфиса Андреевна (Пермь, Россия) - магистрант кафедры порошкового материаловедения Пермского национального исследовательского политехнического университета (614990, г. Пермь, Комсомольский пр., 29; e-mail: mama-anfi@mail.ru).

Генералова Ксения Николаевна (Пермь, Россия) - магистрант кафедры порошкового материаловедения Пермского национального исследовательского политехнического университета (614990, г. Пермь, Комсомольский пр., 29; e-mail: generalovakn_21_1992@mail.ru).

About the authors

Olontsev Valentin Fedorovich (Perm, Russian Federation) - Doctor of Technical Science, Professor, Department of Powdered Materials, Perm National Research Polytechnic University (Komsomolsky av., 29, Perm, 614990, Russian Federation; e-mail: olontsevvf@gmail.com).

Minkova Anfisa Andreevna (Perm, Russian Federation) - Master Student, Department of Powdered Materials, Perm National Research Polytechnic University (Komsomolsky av., 29, Perm, 614990, Russian Federation; e-mail: mama-anfi@mail.ru).

Generalova Kseniya Nikolaevna (Perm, Russian Federation) - Master Student, Department of Powdered Materials, Perm National Research Polytechnic University (Komsomolsky av., 29, Perm, 614990, Russian Federation: generalovakn_21_1992@mail.ru).